РЕГЕНЕРАЦИЯ КАТАЛИЗАТОРОВ ДЕГИДРИРОВАНИЯ АЛКАНОВ

1. Способ дегидрирования алканов, по которому
- смесь, содержащую углеводород, в частности алканы, которая может содержать водяной пар и, по существу, не содержит кислорода, подают непрерывно через слой катализатора при обычных условиях дегидрирования,
отличающийся тем, что
- сразу вслед за многочасовой стадией дегидрирования идет стадия с перепуском бескислородного газа через реакторный слой для продувки и для удаления реакционного газа из реакторного слоя, и
- вслед за этим идет стадия перепуска кислородсодержащего регенерационного газа для удаления образованных из-за реакции дегидрирования отложений на катализаторе, и
- вслед за этим идет стадия перепуска бескислородного газа для продувки и для удаления регенерационного газа из реактора, причем
- продолжительность времени перепуска кислородсодержащего газа при регенерации катализатора составляет 70% от полной длительности регенерации или меньше.
2. Способ по п.1, отличающийся тем, что продолжительность времени регенерации катализатора путем перепуска кислородсодержащего газа составляет от 20 до 70% от полной длительности регенерации.
3. Способ по п.1, отличающийся тем, что кислородсодержащий регенерационный газ разбавлен паром.
4. Способ по п.1, отличающийся тем, что кислородсодержащий регенерационный газ разбавляют азотом или инертным газом.
5. Способ по п.3, отличающийся тем, что для регенерации кислородсодержащим газом и паром выбирают процентное мольное соотношение 0,05-50 моль кислорода к 99,95-50 моль пара.
6. Способ по п.3, отличающийся тем, что для регенерации кислородсодержащим газом и азотом или инертным газом выбирают процентное мольное соотношение 0,05-50 моль кислорода к 99,95-50 молей азота или инертного газа.
7. Способ по одному из пп.1-6, отличающийся тем, что вместо чистого кислорода подводят такую же мольную долю кислорода из воздуха.
2
20
8. Способ по одному из пп.1-6, отличающийся тем, что в качестве исходного материала для дегидрирования алканов используют алканы с числом атомов углерода в диапазоне C-C.
9. Способ по одному из пп.1-6, отличающийся тем, что катализатор содержит металл из группы VIIIB Периодической системы элементов.
10. Способ по одному из пп.1-6, отличающийся тем, что катализатор содержит металл из группы VIB Периодической системы элементов.
11. Способ по одному из пп.1-6, отличающийся тем, что катализатор наносят на подложку из оксидов элементов алюминий, кремний, магний, цирконий, цинк или олово или из смесей оксидов этих элементов.
12. Способ по одному из пп.1-6, отличающийся тем, что процентное мольное отношение пара к алкану при дегидрировании составляет от 1 до 99.
13. Способ по одному из пп.1-6, отличающийся тем, что технологическую стадию дегидрирования проводят неадиабатически.
14. Способ по одному из пп.1-6, отличающийся тем, что технологическую стадию дегидрирования проводят в печи, которая может нагревать технологический газ до температуры в диапазоне от 450°C до 820°C.
15. Способ по одному из пп.1-6, отличающийся тем, что технологическую стадию дегидрирования проводят адиабатически.
16. Способ по одному из пп.1-6, отличающийся тем, что технологическую стадию регенерации катализатора проводят при температуре от 450°C до 750°C.
17. Способ по одному из пп.1-6, отличающийся тем, что для проведения дегидрирования и регенерации выбирают давление от 0,1 бар до 15 бар.
18. Способ по одному из пп.1-6, отличающийся тем, что дегидрирование на первой стадии реакции проводят неадиабатически, и затем в полученную на первой стадии смесь, состоящую из алканов, алкенов, водяного пара, водорода и побочных продуктов, добавляют жидкую воду или газ, содержащий водяной пар и кислород, и затем полученную таким образом реакционную смесь в непрерывном режиме подают на вторую стадию через следующий слой катализатора для окисления водорода и дальнейшего дегидрирования углеводородов.
19. Способ по п.18, отличающийся тем, что далее в смесь, полученную на первой стадии, добавляют газ, содержащий кислород, и полученную реакционную смесь в непрерывном режиме на второй стадии подают через следующий слой катализатора для окисления водорода и затем по меньшей мере на одной третьей стадии подают через следующий слой катализатора дегидрирования алканов.
20. Способ по п.19, отличающийся тем, что затем в смесь, полученную на первой стадии, добавляют кислородсодержащий газ, и полученную реакционную смесь в непрерывном режиме подают на второй стадии через следующий слой катализатора для окисления водорода и далее возвращают в первый слой катализатора дегидрирования алканов.
21. Способ по одному из пп.1-6, 19 и 20, отличающийся тем, что в качестве катализаторов для каталитического слоя первой стадии используют любые обычные катализаторы дегидрирования, а для второго слоя и при необходимости дальнейших слоев катализаторов используют такие катализаторы дегидрирования, которые отличаются не только активностью к дегидрированию, но также активностью к селективному окислению водорода или только к селективному окислению водорода.
22. Материал для способа по п.1, отличающийся тем, что он подходит в качестве катализатора дегидрирования алканов.